(57)【特許請求の範囲】
【請求項１】
導電性支持体及び該導電性支持体上に形成された感光層を有する電子写真感光体において、該感光層が下記一般式（１）で表されるレゾルシナレーン化合物を含有することを特徴とする電子写真感光体。
一般式（１）
【化１】
0004418599.tif 000014
（一般式（１）中、Ｒ１は水素原子、置換基を有してもよいアルキル基または置換基を有してもよいアリール基を示し、Ｒ２は水素原子、置換基を有してもよいアルキル基、置換基を有してもよいアリール基またはＡｒ−Ｎ＝Ｎ−基を示す（Ａｒは置換基を有してもよい芳香族炭化水素環基、置換基を有してもよい複素環基、複数の芳香族炭化水素環が結合した基または複数の複素環が結合した基（芳香族炭化水素環あるいは複素環が結合基を介して結合したものも含む。）を示す。）。）
【請求項２】
前記レゾルシナレーン化合物が下記一般式（２）で表される化合物である請求項１に記載の電子写真感光体。
一般式（２）
【化２】
0004418599.tif 000015
（一般式（２）中、Ｒ１は水素原子、置換基を有してもよいアルキル基または置換基を有してもよいアリール基を示し、Ａｒは置換基を有してもよい芳香族炭化水素環基、置換基を有してもよい複素環基、複数の芳香族炭化水素環が結合した基または複数の複素環が結合した基（芳香族炭化水素環あるいは複素環が結合基を介して結合したものも含む。）を示す。）
【請求項３】
前記感光層が電荷発生材料としてフタロシアニン顔料またはアゾ顔料を含有する請求項１または２に記載の電子写真感光体。
【請求項４】
前記フタロシアニン顔料がオキシチタニウムフタロシアニンである請求項３に記載の電子写真感光体。
【請求項５】
前記フタロシアニン顔料がガリウムフタロシアニンである請求項３に記載の電子写真感光体。
【請求項６】
前記ガリウムフタロシアニンがヒドロキシガリウムフタロシアニンである請求項５に記載の電子写真感光体。
【請求項７】
前記感光層が電荷発生層及び電荷輸送層を有し、該電荷発生層が前記一般式（１）で表されるレゾルシナレーン化合物を含有する請求項１〜６のいずれかに記載の電子写真感光体。
【請求項８】
請求項１〜７のいずれかに記載の電子写真感光体と、帯電手段、現像手段及びクリーニング手段からなる群より選ばれる少なくとも一つの手段とを一体に支持し、電子写真装置本体に着脱自在であることを特徴とするプロセスカートリッジ。
【請求項９】
請求項１〜７のいずれかに記載の電子写真感光体、帯電手段、露光手段、現像手段及び転写手段を有することを特徴とする電子写真装置。
【発明の詳細な説明】
【０００１】
【発明の属する技術分野】
本発明は、電子写真感光体、該電子写真感光体を有するプロセスカートリッジ及び電子写真装置に関する。
【０００２】
【従来の技術】
電子写真感光体の光導電材料としてセレン、硫化カドミウムや酸化亜鉛などの無機光導電材料が従来より用いられている。一方、ポリビニルカルバゾール、オキサジアゾール、アゾ顔料やフタロシアニンなどの有機光導電材料は無機光導電材料に比べてその無公害性や高生産性などの利点があるが、感度が低くその実用化は困難であった。そのため、いくつかの増感方法が提案されており、その効果的な方法としては電荷発生層と電荷輸送層を積層した機能分離型の感光体を用いることが主流となり、実用化されるようになってきた。
【０００３】
一方、近年、端末用プリンターとして従来のインパクト型のプリンターに替わり、電子写真技術を応用したノンインパクト型のプリンターが広く普及してきている。これらは主としてレーザー光を光源とするレーザービームプリンターであり、その光源としては、コストや装置の大きさなどの点から半導体レーザーが用いられる。
【０００４】
現在、主として用いられている半導体レーザーはその発振波長が６５０〜８２０ｎｍと長波長のため、これらの長波長の光に十分な感度を有する電子写真感光体の開発が進められてきた。
【０００５】
アゾ顔料及びフタロシアニン顔料は、こうした長波長領域まで感度を有する電荷発生材料として極めて有効であり、特にアゾ顔料としては特開昭５９−３１９６２号公報や特開平１−１８３６６３号公報、フタロシアニンとしてはオキシチタニウムフタロシアニンやガリウムフタロシアニンが従来のフタロシアニン化合物に比べ優れた感度特性を有しており、これまでに特開昭６１−２３９２４８号公報、同６１−２１７０５０号公報、同６２−６７０９４号公報、同６３−２１８７６８号公報、同６４−１７０６６号公報、特開平５−０９８１８１号公報、同５−２６３００７号公報や同１０−６７９４６号公報などに様々な結晶形が開示されている。また、特開平７−１２８８８８号公報や特開平９−３４１４９号公報にフタロシアニン化合物の問題点を改良するために特定のアゾ化合物との組み合わせが開示されているが、より高感度特性を維持しつつ、画像欠陥の無い画像を提供する感光体が望まれていた。
【０００６】
【発明が解決しようとする課題】
アゾ化合物及びフタロシアニンを用いた電子写真感光体は、このように優れた感度特性を有している反面、生成したフォトキャリヤーが感光層に残存し易く、一種のメモリーとして電位変動を起こし易いという欠点があった。
【０００７】
原理的には確認されたわけではないが、電荷発生層中に残されたエレクトロンが何らかの理由で電荷発生層と電荷輸送層の界面、または電荷発生層と下引き層あるいは下引き層と導電層との界面に移行し、界面近傍のホール注入のバリヤー性を上げるかまたは下げるものと思われる。
【０００８】
実際に電子写真感光体として用いた場合に現れる現象としては、電荷輸送層と電荷発生層の界面にエレクトロンが留まる場合は、連続プリント時の明部電位や残留電位の低下として現れる。例えば、現在プリンターで良く使用されている暗部電位部分を非現像部とし明部電位部分を現像部とする現像プロセス（いわゆる反転現像系）で使用した場合、前プリント時に光が当たった所の感度が速くなり、次プリント時に全面白画像を取ると、前プリント部分が黒く浮き出る、いわゆるゴースト現象（以下ポジゴーストと略す）が顕著に現れてしまう。
【０００９】
また、電荷発生層と下引き層または下引き層と導電層の界面にエレクトロンが留まる場合は、逆にプリント時の明部電位の上昇として現れる。反転現像系で使用した場合、前プリント時に光が当たった所の感度が遅くなり、次プリント時に全面黒画像を取ると、前プリント部分が白く浮き出る、いわゆるゴースト現象（以下ネガゴーストと略す）が顕著に現れてしまう。
【００１０】
この現象のうちネガゴーストはプリント初期に、ポジゴーストは連続プリント中に出ることが多い。この現象は特に電荷発生層の接着層として下引き層などを使用した感光体はこの現象が著しく、低温低湿下などの環境下では電荷発生層及び下引き層のエレクトロンに対する体積抵抗が上がるため、エレクトロンが電荷発生層中に充満し易く更にゴースト現象が出易いという欠点があった。
【００１１】
従って、本発明の目的は、高感度、特に半導体レーザー波長領域で高感度特性を維持しつつ画像欠陥の無い画像を供給する電子写真感光体、該電子写真感光体を有するプロセスカートリッジ及び電子写真装置を提供することである。
【００１２】
【課題を解決するための手段】
本発明は、導電性支持体及び該導電性支持体上に形成された感光層を有する電子写真感光体において、該感光層が下記一般式（１）で表されるレゾルシナレーン化合物を含有することを特徴とする電子写真感光体である。
一般式（１）
【００１３】
【化３】
0004418599.tif 000002
（一般式（１）中、Ｒ１は水素原子、置換基を有してもよいアルキル基または置換基を有してもよいアリール基を示し、Ｒ２は水素原子、置換基を有してもよいアルキル基、置換基を有してもよいアリール基またはＡｒ−Ｎ＝Ｎ−基を示す（Ａｒは置換基を有してもよい芳香族炭化水素環基、置換基を有してもよい複素環基、複数の芳香族炭化水素環が結合した基または複数の複素環が結合した基（芳香族炭化水素環あるいは複素環が結合基を介して結合したものも含む。）を示す。）。）
【００１４】
また、本発明は、上記電子写真感光体と、帯電手段、現像手段及びクリーニング手段からなる群より選ばれる少なくとも一つの手段とを一体に支持し、電子写真装置本体に着脱自在であることを特徴とするプロセスカートリッジである。
【００１５】
また、本発明は、上記電子写真感光体、帯電手段、像露光手段、現像手段及び転写手段を有することを特徴とする電子写真装置である。
【００１６】
【発明の実施の形態】
本発明に用いられるレゾルシナレーン化合物は下記一般式（１）で表される。一般式（１）
【００１７】
【化４】
0004418599.tif 000003
一般式（１）中、Ｒ１は水素原子、置換基を有してもよいアルキル基または置換基を有してもよいアリール基を示し、Ｒ２は水素原子、置換基を有してもよいアルキル基、置換基を有してもよいアリール基またはＡｒ−Ｎ＝Ｎ−基を示す。Ａｒは置換基を有してもよい芳香族炭化水素環基、置換基を有してもよい複素環基、複数の芳香族炭化水素環が結合した基または複数の複素環が結合した基（芳香族炭化水素環あるいは複素環が結合基を介して結合したものも含む。）を示す。
【００１８】
上記表現のアルキル基としてはメチル、エチル、プロピル、ヘキシル、ウンデシル及びトリデシルなどの基が挙げられ、アリール基としてはフェニル及びナフチルなどの基が挙げられ、芳香族炭化水素環としてはベンゼン、ナフタレン、フルオレン、フェナンスレン、アンスラセン、フルオランテン及びピレンなどが挙げられ、複素環としてはフラン、チオフェン、ピリジン、インドール、ベンゾチアゾール、カルバゾール、ベンゾカルバゾール、アクリドン、ジベンゾチオフェン、ベンゾオキサゾール、ベンゾトリアゾール、オキサチアゾール、チアゾール、フェナジン、シンノリン及びベンゾシンノリンなどが挙げられ、更に、複数の芳香族炭化水素環あるいは複数の複素環を結合したものとしては、トリフェニルアミン、ジフェニルアミン、Ｎ−メチルジフェニルアミン、ビフェニル、ターフェニル、ビナフチル、フルオレノン、フェナンスレンキノン、アンスラキノン、ベンズアントロン、ジフェニルオキサゾール、フェニルベンズオキサゾール、ジフェニルメタン、ジフェニルスルホン、ジフェニルエーテル、ベンゾフェノン、スチルベン、ジスチリルベンゼン、テトラフェニル−ｐ−フェニレンジアミン及びテトラフェニルベンジジンなどが挙げられる。
【００１９】
上記表現の置換基としては、メチル、エチル、プロピル及びブチルなどのアルキル基、フェニル、ビフェニル及びナフチルなどのアリール基、メトキシ及びエトキシなどのアルコキシ基、ジメチルアミノ及びジエチルアミノなどのアルキルアミノ基、フェニルアミノ及びジフェニルアミノなどのアリールアミノ基、フッ素、塩素、臭素及びヨウ素などのハロゲン原子、ヒドロキシ基、ニトロ基、シアノ基、トリフルオロメチルなどのハロメチル基などが挙げられる。
【００２０】
次に、本発明において用いられるレゾルシナレーン化合物の例を掲げるが、本発明は、これ等に限定されるものではない。
【００２１】
基本骨格
【００２２】
【化５】
0004418599.tif 000004
【００２３】
【表１】
0004418599.tif 000005
【００２４】
【表２】
0004418599.tif 000006
【００２５】
一般式（１）で表されるレゾルシナレーン化合物は、公知例（例えばJ.Am.Chem.Soc.,Vol.111,No.14,1989 p 5397-5404）に記載のように、レゾルシノール誘導体と各種アルデヒド化合物を硫酸及び塩酸などの酸を用いて脱水縮合することにより合成できる。更に、Ｒ2にアゾ基を導入する方法は、Ｒ2が水素のレゾルシナレーン化合物とジアゾ化合物誘導体とのアゾ化カップリング反応により合成できる（文献例：CHEMISTRY LETTERS, pp.1219-1222, 1990）。
【００２６】
以下、「％」及び「部」は、それぞれ「質量％」及び「質量部」を意味する。
【００２７】
合成例１〈例示化合物１５の合成〉
窒素雰囲気下、冷却管を付けたナスフラスコにレゾルシノール２５．６部、ドデシルアルデヒド４２．３部及びエタノール２３０部を加え、その中へ濃塩酸３７部を加え、７０℃で１０時間処理した後、冷却後ろ取し、得られた結晶を熱水で充分洗浄し、乾燥した後、メタノールで再結晶して、白色結晶の例示化合物１５を１７．３部得た。
【００２８】
以下に得られた化合物の１Ｈ−ＮＭＲ及びＩＲのデータを示す。
【００２９】
１Ｈ−ＮＭＲ（ＣＤＣＬ３，４０℃）δ
０．９１（ｔ，１２Ｈ）、１．３０（ｂｒｓ，６４Ｈ）、１．４１（ｂｒｓ，８Ｈ）、２．２４（ｂｒｓ，８Ｈ）、４．３３（ｔ，４Ｈ）、６．１５（ｓ，４Ｈ）、７．２４（ｓ，４Ｈ）、９．２７、９．３７、９．５５、９．６２（ｅａｃｈｂｒｓ，４Ｈ）
ＩＲ（ＫＢｒ）  ３５４８、３４９２、２９２４、２８５２、１６１８、１５０８、１４６５、１４３２、１３０２、１１９６、１１６７、９０３、８３７ｃｍ−１
【００３０】
合成例２〈例示化合物１の合成〉
窒素雰囲気下、例示化合物１５  ４．４部をＤＭＦ３６０部に溶解させた溶液を０℃まで冷却した後、下記化合物
【００３１】
【化６】
0004418599.tif 000007
５．６部とピリジン６０部を加え、そのままの温度で６時間攪拌した後、水１５００部に注下し、析出物をろ取した。得られた結晶を２％塩酸次いで水で充分洗浄し、乾燥した後、テトラヒドロフランで再結晶して、赤色結晶の例示化合物１を５部得た。
【００３２】
以下に得られた化合物のＩＲのデータを示す。
【００３３】
ＩＲ（ＫＢｒ）  ３１０１、２９２５、１５４２、１４９１、１３４２ｃｍ-1
【００３４】
本発明における電荷発生材料として用いられるアゾ顔料としてはビスアゾ、トリスアゾ及びテトラキスアゾなど、いかなるアゾ顔料でも使用できるが、中でも特開昭５９−３１９６２号公報及び特開平１−１８３６６３号公報に開示されているベンズアンスロン系アゾ顔料が優れた感度特性を有しており好ましい。
【００３５】
また、フタロシアニン顔料としては、無金属フタロシアニン及び軸配位子を有してもよい金属フタロシアニンなど、いかなるフタロシアニンでも使用でき、置換基を有してもよいが、特にオキシチタニウムフタロシアニン及びガリウムフタロシアニンが好ましい。更に、いかなる結晶形でもよいが、その中でもＣｕＫα特性Ｘ線回折におけるブラッグ角２θの７．４°±０．２°及び２８．２°±０．２°に強いピークを有する結晶形のヒドロキシガリウムフタロシアニン、ＣｕＫα特性Ｘ線回折におけるブラッグ角２θ±０．２°の７．４°、１６．６°、２５．５°及び２８．３°に強いピークを有する結晶形のクロロガリウムフタロシアニン、ＣｕＫα特性Ｘ線回折におけるブラッグ角２θの２７．２°±０．２°に強いピークを有する結晶形のオキシチタニウムフタロシアニンが優れた感度特性を有し好ましい。更には、ＣｕＫα特性Ｘ線回折におけるブラッグ角２θの７．４°±０．２°及び２８．２°±０．２°に強いピークを有する結晶形のヒドロキシガリウムフタロシアニン、ＣｕＫα特性Ｘ線回折におけるブラッグ角２θの２７．２°±０．２°に強いピークを有する結晶形のオキシチタニウムフタロシアニンが好ましい。また、その中でも特に、ＣｕＫα特性Ｘ線回折におけるブラッグ角２θ±０．２°の７．３°、２４．９°及び２８．１°に強いピークを有する結晶形のヒドロキシガリウムフタロシアニン、ＣｕＫα特性Ｘ線回折におけるブラッグ角２θ±０．２°の７．５°、９．９°、１６．３°、１８．６°、２５．１°及び２８．３°に強いピークを有する結晶形のヒドロキシガリウムフタロシアニン、ＣｕＫα特性Ｘ線回折におけるブラッグ角２θ±０．２°の９．０°、１４．２°、２３．９°及び２７．１°に強いピークを有する結晶形のオキシチタニウムフタロシアニン、ＣｕＫα特性Ｘ線回折におけるブラッグ角２θ±０．２°の９．５°、９．７°、１１．７°、１５．０°、２３．５°、２４．１°及び２７．３°に強いピークを有する結晶形のオキシチタニウムフタロシアニンが好ましい。
【００３６】
本発明における電子写真感光体の層構成は、導電性支持体上に一般式（１）で表されレゾルシナレーン化合物と電荷発生材料及び電荷輸送材料を同時に含有する単一層からなる感光層を有する層構成と、導電性支持体上にレゾルシナレーン化合物と電荷発生材料を含有する電荷発生層と電荷輸送材料を含有する電荷輸送層を積層する感光層を有する層構成がある。なお、電荷発生層と電荷輸送層の積層関係は逆であってもよい。
【００３７】
導電性支持体としては、導電性を有するものであればよく、アルミニウム及びステンレスなどの金属、あるいは導電層を設けた金属、プラスチック及び紙などが挙げられ、形状としては円筒状またはフィルム状などが挙げられる。
【００３８】
導電性支持体と感光層の間にはバリヤー機能と接着機能を持つ下引き層を設けることもできる。下引き層の材料としてはポリビニルアルコール、ポリエチレンオキシド、エチルセルロース、メチルセルロース、カゼイン、ポリアミド、にかわ及びゼラチンなどが用いられる。これ等は適当な溶剤に溶解して導電性支持体上に塗布される。その膜厚は０．２〜３．０μｍであることが好ましい。
【００３９】
更に、支持体と下引き層との間に、支持体のムラや欠陥の被覆あるいは干渉縞防止を目的とした導電層を設けることが好適である。これは、カーボンブラック、金属粒子及び金属酸化物などの導電性粉体を、バインダー樹脂中に分散して形成することができる。導電層の膜厚は５〜４０μｍであることが好ましく、１０〜３０μｍであることがより好ましい。
【００４０】
単一層からなる感光層を形成する場合、レゾルシナレーン化合物と電荷発生材料と電荷輸送材料を適当なバインダー樹脂溶液中に混合して、この混合液を導電性支持体上に塗布し、乾燥して形成する。
【００４１】
積層構造からなる感光層を形成する場合、電荷発生層は、レゾルシナレーン化合物と電荷発生材料を適当なバインダー樹脂溶液と共に分散し、この分散液を塗布し、乾燥して形成する方法が挙げられる。
【００４２】
電荷輸送層は、主として電荷輸送材料とバインダー樹脂とを溶剤中に溶解させた塗料を塗布し、乾燥して形成する。電荷輸送材料としては各種のトリアリールアミン系化合物、ヒドラゾン系化合物、スチルベン系化合物、ピラゾリン系化合物、オキサゾール系化合物、チアゾール系化合物及びトリアリルメタン系化合物などが挙げられる。
【００４３】
各層に用いるバインダー樹脂としては、例えばポリエステル、アクリル樹脂、ポリビニルカルバゾール、フェノキシ樹脂、ポリカーボネート、ポリビニルブチラール、ポリスチレン、ポリビニルアセテート、ポリサルホン、ポリアリレート、塩化ビニリデン、アクリロニトリル共重合体及びポリビニルベンザールなどが挙げられる。
【００４４】
感光層の塗布方法としては、ディッピング法、スプレーコーティング法、スピンナーコーティング法、ビードコーティング法、ブレードコーティング法及びビームコーティング法などが挙げられる。
【００４５】
感光層が単一層の場合、膜厚は５〜４０μｍであることが好ましく、１０〜３０μｍであることがより好ましく、積層構造の場合、電荷発生層の膜厚は０．０５〜１０μｍであることが好ましく、０．１〜５μｍであることがより好ましく、電荷輸送層の膜厚は５〜４０μｍであることが好ましく、１０〜３０μｍであることがより好ましい。
【００４６】
積層構造の場合、レゾルシナレーン化合物の含有量は電荷発生層に対して０．０１〜１０質量％であることが好ましく、０．１〜５質量％であることがより好ましい。電荷発生材料の含有量は電荷発生層に対して３０〜９０質量％であることが好ましく、５０〜８０質量％であることがより好ましい。電荷輸送材料の含有量は電荷輸送層に対して２０〜８０質量％であることが好ましく、３０〜７０質量％であることがより好ましい。
【００４７】
感光層が単一層の場合、レゾルシナレーン化合物の含有量は感光層に対して０．０１〜５質量％であることが好ましい。電荷発生材料の含有量は感光層に対して３〜３０質量％であることが好ましい。電荷輸送層の含有量は感光層に対して３０〜７０質量％であることが好ましい。
【００４８】
感光層上には、必要に応じて保護層を設けてもよい。保護層はポリビニルブチラール、ポリエステル、ポリカーボネート（ポリカーボネートＺ及び変性ポリカーボネートなど）、ポリアミド、ポリイミド、ポリアリレート、ポリウレタン、スチレン−ブタジエンコポリマー、スチレン−アクリル酸コポリマー及びスチレン−アクリロニトリルコポリマーなどの樹脂を適当な有機溶剤によって溶解し、感光層の上に塗布し、乾燥して形成できる。保護層の膜厚は０．０５〜２０μｍであることが好ましい。また、保護層中に導電性粒子や紫外線吸収剤などを含有させてもよい。導電性粒子としては、例えば酸化錫粒子などの金属酸化物が好ましい。
【００４９】
次に、本発明の電子写真感光体を用いた電子写真装置について説明する。
【００５０】
図１において、１は本発明のドラム型電子写真感光体であり軸１ａを中心に矢印方向に所定の周速度で回転駆動される。該感光体１はその回転過程で帯電手段２によりその周面に正または負の所定電位の均一帯電を受け、次いで露光部３にて不図示の露光手段により像露光Ｌ（スリット露光あるいはレーザービーム走査露光など）を受ける。これにより感光体周面に露光像に対応した静電潜像が順次形成されていく。その静電潜像は、次いで現像手段４でトナー現像され、そのトナー像がコロナ転写手段５により不図示の給紙部から感光体１と転写手段５との間に感光体１の回転と同期取りされて給送された記録材９の面に順次転写されていく。像転写を受けた記録材９は感光体面から分離されて定着手段８へ導入されて像定着を受けて複写物（コピー）として機外へプリントアウトされる。像転写後の感光体１の表面はクリーニング手段６により転写残りトナーの除去を受けて清浄面化され、前露光手段７により除電処理がされて繰り返して像形成に使用される。
【００５１】
また、図２に示す装置では、少なくとも感光体１、帯電手段２及び現像手段４を容器２０に納めてプロセスカートリッジとし、このプロセスカートリッジを電子写真装置本体のレールなどの案内手段１２を用いて着脱自在に構成している。クリーニング手段６は容器２０内に配置しても配置しなくてもよい。
【００５２】
また、図３及び図４に示すように、帯電手段として接触帯電部材１０を用い、電圧印加された接触帯電部材１０を感光体１に接触させることにより感光体１の帯電を行ってもよい（この帯電方法を、以下接触帯電という）。図３及び図４に示す装置では、感光体１上のトナー像も接触帯電部材２３で記録材９に転写される。即ち、電圧が印加された接触帯電部材２３を記録材９に接触させることにより感光体１上のトナー像を記録材９に転写させる。
【００５３】
更に、図４に示す装置では、少なくとも感光体１及び接触帯電部材１０を第１の容器２１に納めて第１のプロセスカートリッジとし、少なくとも現像手段４を第２の容器２２に納めて第２のプロセスカートリッジとし、これら第１のプロセスカートリッジと、第２のプロセスカートリッジとを着脱自在に構成している。クリーニング手段６は容器２１内に配置しても配置しなくてもよい。
【００５４】
像露光Ｌは、電子写真装置を複写機やプリンターとして使用する場合には、原稿からの反射光や透過光を用いる、あるいは、原稿を読み取り信号化に従って、この信号によりレーザービームの走査、発光ダイオードアレイの駆動、または液晶シャッターアレイの駆動などを行うことにより行われる。
【００５５】
【実施例】
［実施例１］
１０％の酸化アンチモンを含有する酸化スズで被覆した酸化チタン粉体５０部、レゾール型フェノール樹脂２５部、メチルセロソルブ２０部、メタノール５部及びシリコーンオイル（ポリジメチルシロキサンポリオキシアルキレン共重合体、平均分子量３０００）０．００２部を直径１ｍｍのガラスビーズを用いたサンドミル装置で２時間分散して導電層用塗料を調製した。
【００５６】
アルミニウムシリンダー（φ３０ｍｍ×２６０．５ｍｍ）上に、上記塗料をディッピング法により塗布し、１４０℃で３０分間乾燥させて、膜厚が２０μｍの導電層を形成した。
【００５７】
この上に６−６６−６１０−１２四元系ポリアミド共重合体樹脂５部をメタノール７０部とブタノール２５部の混合溶媒に溶解した溶液をディッピング法により塗布し、乾燥して、膜厚が１μｍの下引き層を設けた。
【００５８】
次に、ＣｕＫα特性Ｘ線回折におけるブラッグ角２θ±０．２°の７．５°、９．９°、１６．３°、１８．６°、２５．１°及び２８．３°に強いピークを有する結晶形のヒドロキシガリウムフタロシアニン１０部、前記例示化合物（１）０．１部及びポリビニルブチラール樹脂（商品名：エスレックＢＸ−１、積水化学工業社製）５部をシクロヘキサノン２５０部に添加し、直径１ｍｍのガラスビーズを用いたサンドミルで１時間分散し、これに２５０部の酢酸エチルを加えて希釈し、これを下引き層上に塗布した後、１００℃で１０分間乾燥して、膜厚が０．１６μｍの電荷発生層を形成した。
【００５９】
次に、下記構造式
【００６０】
【化７】
0004418599.tif 000008
で表される電荷輸送材料１０部及びポリカーボネート樹脂（商品名：ユーピロンＺ−２００、三菱ガス化学工業社製）１０部をモノクロルベンゼン７０部に溶解した溶液を調製し、電荷発生層上にディッピング法により塗布した。これを１１０℃で１時間乾燥して、膜厚が２５μｍの電荷輸送層を形成し、電子写真感光体を作成した。
【００６１】
［実施例２］
例示化合物（１）の添加量を０．５部に代えた他は実施例１と全く同様にして実施例２の感光体を作成した。
【００６２】
［実施例３］
例示化合物（１）を例示化合物（２）に代えた他は実施例１と全く同様にして実施例３の感光体を作成した。
【００６３】
［実施例４］
例示化合物（２）の添加量を０．５部に代えた他は実施例３と全く同様にして実施例４の感光体を作成した。
【００６４】
［実施例５］
例示化合物（１）を例示化合物（３）に代えた他は実施例１と全く同様にして実施例５の感光体を作成した。
【００６５】
［実施例６］
例示化合物（１）を例示化合物（１５）に代えた他は実施例１と全く同様にして実施例６の感光体を作成した。
【００６６】
［実施例７］
ＣｕＫα特性Ｘ線回折におけるブラッグ角２θ±０．２°の７．５°、９．９°、１６．３°、１８．６°、２５．１°及び２８．３°に強いピークを有する結晶形のヒドロキシガリウムフタロシアニンをＣｕＫα特性Ｘ線回折におけるブラッグ角２θ±０．２°の９．０°、１４．２°、２３．９°及び２７．１°に強いピークを有する結晶形のオキシチタニウムフタロシアニンに代えた他は、実施例１と全く同様にして実施例７の感光体を作成した。
【００６７】
［実施例８］
実施例１と同様に電荷発生層を形成した。次に、下記構造式
【００６８】
【化８】
0004418599.tif 000009
で表される電荷輸送材料１０部及びポリカーボネート樹脂（商品名：ユーピロンＺ−４００、三菱ガス化学工業社製）１０部をモノクロロベンゼン１００部に溶解した溶液を調製し、電荷発生層上にディッピング法により塗布した。これを１５０℃で３０分間乾燥して、膜厚が１５μｍの電荷輸送層を形成して、電子写真感光体を作成した。
【００６９】
［実施例９］
実施例１と同様に電荷発生層を形成した。次に、下記構造式
【００７０】
【化９】
0004418599.tif 000010
で表される電荷輸送材料７部、下記構造式
【００７１】
【化１０】
0004418599.tif 000011
で表される電荷輸送材料３部及びポリカーボネート樹脂（商品名：ユーピロンＺ−２００、三菱ガス化学工業社製）１０部をモノクロロベンゼン７０部に溶解した溶液を調製し、電荷発生層上にディッピング法により塗布した。これを１１０℃で１時間乾燥して、膜厚が３２μｍの電荷輸送層を形成し電子写真感光体を作成した。
【００７２】
［比較例１］
例示化合物（１）を添加しなかった他は実施例１と全く同様にして比較例１の感光体を作成した。
【００７３】
［比較例２］
例示化合物（１）を添加しなかった他は実施例７と全く同様にして比較例２の感光体を作成した。
【００７４】
［比較例３］
例示化合物（１）に代えて下記構造式を有するビスアゾ顔料
【００７５】
【化１１】
0004418599.tif 000012
３部を添加した他は実施例７と全く同様にして比較例３の感光体を作成した。
【００７６】
これら電子写真感光体を用いて明部電位測定及びゴースト画像評価を行った。評価はレーザービームプリンター（商品名：レーザージェット４０００：ヒューレットパッカード社製）を改造して使用した。まず、温度２３℃、５５％ＲＨ環境下での初期の明部電位の測定及びゴースト画像評価を行った後、同環境条件で１０００枚の通紙耐久試験を行い、耐久直後及び１５時間後での明部電位の測定及びゴースト画像の評価を行った。
【００７７】
次に、これらの感光体を評価機と共に、温度１５℃、１０％ＲＨの低温低湿（Ｌ／Ｌ）下で３日間放置した後、明部電位の測定及びゴースト画像の評価を行った。
【００７８】
前記通紙耐久の条件は１分間４枚プリントの間欠モードで耐久パターンは約０．５ｍｍ幅の線を縦１０ｍｍ置きに印字するモードで行った。
【００７９】
ゴースト画像評価方法は以下のようにした。
ゴースト画像は５ｍｍ角の黒四角パターンをドラム一周分任意の数だけ印字し、その後全面ハーフトーン画像（１ドット１スペースのドット密度の画像）、全面白画像または全面黒画像をそれぞれプリントした。ゴースト画像サンプルは、機械の現像ボリューム、Ｆ５（中心値）とＦ９（濃度薄い）で各サンプリングした。評価は目視で行い、ゴーストの程度で下記のようにランク付けした。
【００８０】
ランク１は「いずれのモードでもゴーストは全く見えない」
ランク２は「特定のモードでゴーストがうっすら見えるレベル」
ランク３は「いずれのモードでもゴーストがうっすら見えるレベル」
ランク４は「いずれのモードでもゴーストが見えるレベル」
以上の結果を表１にまとめた。
【００８１】
【表３】
0004418599.tif 000013
【００８２】
【発明の効果】
以上説明してきたように、本発明によれば、高感度、特に半導体レーザー波長領域で高感度特性を維持しつつ画像欠陥の無い画像を供給する電子写真感光体、該電子写真感光体を有するプロセスカートリッジ及び電子写真装置が提供される。
【図面の簡単な説明】
【図１】本発明の電子写真感光体を有する電子写真装置の概略構成を示す図である。
【図２】本発明の電子写真感光体を有するプロセスカートリッジを有する電子写真装置の概略構成を示す図である。
【図３】本発明の電子写真感光体を有するプロセスカートリッジを有する電子写真装置の概略構成を示す図である。
【図４】本発明の電子写真感光体を有するプロセスカートリッジを有する電子写真装置の概略構成を示す図である。
【符号の説明】
１  電子写真感光体
１ａ  軸
２  帯電手段
３  露光部
４  現像手段
５  転写手段
６  クリーニング手段
７  前露光手段
８  定着手段
９  記録材
１０、２３  接触帯電部材
１２  案内手段
２０、２１、２２  容器
Ｌ  像露光
【図１】
0004418599.tif 000016
【図２】
0004418599.tif 000017
【図３】
0004418599.tif 000018
【図４】
0004418599.tif 000019